ФОТОЭЛЕКТРИЧЕСКИЕ МОДУЛИ С СОДЕРЖАЩИМИ ПЛАСТИФИКАТОР ПЛЕНКАМИ НА ОСНОВЕ ПОЛИВИНИЛАЦЕТАЛЯ С ВЫСОКИМ УДЕЛЬНЫМ СОПРОТИВЛЕНИЕМ

1. Фотоэлектрический модуль, содержащий ламинат из
a) прозрачного переднего покрытия,
b) одного или нескольких фоточувствительных полупроводниковых слоев,
c) по меньшей мере одной, содержащей пластификатор пленки на основе поливинилацеталя, и
d) заднего покрытия,
отличающийся тем, что
содержащие пластификатор пленки c) на основе поливинилацеталя имеют температуру стеклования Tg по меньшей мере 20°C.
2. Фотоэлектрический модуль по п.1, отличающийся тем, что содержащие пластификатор пленки c) на основе поливинилацеталя имеют содержание пластификатора максимум 26 вес.%.
3. Фотоэлектрический модуль по п.1 или 2, отличающийся тем, что поливинилацеталь имеет содержание поливинилового спирта менее 21 вес.%.
4. Фотоэлектрический модуль по п.1, отличающийся тем, что поливинилацеталь имеет содержание поливинилацетата менее 5 вес.%.
5. Фотоэлектрический модуль по п.1, отличающийся тем, что в качестве пластификатора используют одно или несколько соединений, полярность которых, выраженная формулой 100·O/(C+H), меньше/равна 9,4, причем O, C и H означают число атомов кислорода, углерода и водорода в соответствующей молекуле.
6. Фотоэлектрический модуль по п.1, отличающийся тем, что в качестве пластификатора используют одно или несколько соединений из группы ди-2-этилгексилсебаката, ди-2-этилгексиладипата, ди-2-этилгексилфталата, дигексиладипата, дибутилсебаката, ди-2-бутоксиэтилсебаката, диизононилового эфира 1,2-циклогександикарбоновой кислоты и триэтиленгликоль-бис-2-этилгексаноата.
-1
7. Фотоэлектрический модуль по п.1, отличающийся тем, что содержащая пластификатор пленка на основе поливинилацеталя содержит менее 50 млн ионов металлов.
2
8. Фотоэлектрический модуль по п.1, отличающийся тем, что содержащая пластификатор пленка на основе поливинилацеталя содержит от 0,001 до 5 вес.% SiO.
9. Фотоэлектрический модуль по п.1, отличающийся тем, что в качестве поливинилацеталя используют поливинилбутираль.
10. Содержащие пластификатор пленок на основе поливинилацеталя с температурой стеклования Tg по меньшей мере 20°C для изготовления фотоэлектрических модулей.